ОБЛЕГЧЕННЫЙ КОНТЕЙНЕР ИЗ ПОЛИЭТИЛЕНТЕРЕФТАЛАТНОГО СОПОЛИМЕРА, ФОРМОВАННЫЙ С РАЗДУВОМ И ВЫТЯЖКОЙ, И ЗАГОТОВКА ДЛЯ ЕГО ИЗГОТОВЛЕНИЯ

1. Контейнер, формованный с раздувом и вытяжкой, изготовленный из заготовки, полученной методом литья, имеющей коэффициент суммарной вытяжки от приблизительно 12 до приблизительно 16, где коэффициент суммарной вытяжки является произведением коэффициентов поперечной и продольной вытяжки, характеризующийся тем, что коэффициент поперечной вытяжки составляет от приблизительно 5,6 до приблизительно 6,5, а коэффициент продольной вытяжки составляет от приблизительно 2,4 до приблизительно 2,7, при этом заготовка содержит бутылочный полиэтилентерефталатный (ПЭТ) сополимер, имеющий объем свободного выдувания от приблизительно 650 мл до приблизительно 800 мл, измеренный при температуре 100°С и давлении 90 фунтов на квадратный дюйм с использованием заготовки массой 25 г, предназначенной для контейнера объемом 500 мл с максимальным диаметром 65 мм и высотой от венчика контейнера 200 мм, и имеющей коэффициент поперечной вытяжки 5,5 и коэффициент продольной вытяжки 2,6.
2. Контейнер, формованный с раздувом и вытяжкой, по п.1, отличающийся тем, что коэффициент поперечной вытяжки заготовки составляет от приблизительно 5,7 до приблизительно 6,5.
3. Контейнер, формованный с раздувом и вытяжкой, по п.1, отличающийся тем, что объем свободного выдувания бутылочного ПЭТ сополимера составляет от приблизительно 650 мл до приблизительно 750 мл.
4. Контейнер, формованный с раздувом и вытяжкой, по п.1, содержащий от приблизительно 23 г до приблизительно 25 г бутылочного ПЭТ сополимера, отличающийся тем, что объем контейнера составляет от приблизительно 450 мл до приблизительно 650 мл.
5. Контейнер, формованный с раздувом и вытяжкой, по п.1, отличающийся тем, что имеет, по меньшей мере, 5% уменьшение в массе, по сравнению со вторым контейнером того же объема, изготовленным из заготовки, имеющей коэффициент суммарной вытяжки от приблизительно 12 до приблизительно 16, коэффициент поперечной вытяжки от приблизительно 2,4 до приблизительно 2,8 и коэффициент продольной вытяжки от приблизительно 4,3 до приблизительно 5,5.
6. Контейнер, формованный с раздувом и вытяжкой, по п.5, отличающийся тем, что имеет, по меньшей мере, 10% уменьшение в массе.
7. Заготовка, полученная методом литья, для изготовления контейнера, формованного с раздувом и вытяжкой, имеющая коэффициент суммарной вытяжки от приблизительно 12 до приблизительно 16, где коэффициент суммарной вытяжки является произведением коэффициентов поперечной и продольной вытяжки, характеризующийся тем, что коэффициент поперечной вытяжки составляет от приблизительно 5,6 до приблизительно 6,5, а коэффициент продольной вытяжки составляет от приблизительно 2,4 до приблизительно 2,7, при этом заготовка содержит бутылочный ПЭТ сополимер, имеющий объем свободного выдувания от приблизительно 650 мл до приблизительно 800 мл, измеренный при температуре 100°С и давлении 90 фунтов на квадратный дюйм с использованием заготовки массой 25 г, предназначенной для контейнера объемом 500 мл с максимальным диаметром 65 мм и высотой от венчика контейнера 200 мм и имеющей коэффициент поперечной вытяжки 5,5 и коэффициент продольной вытяжки 2,6.
8. Заготовка, полученная методом литья, по п.7, отличающаяся тем, что коэффициент поперечной вытяжки заготовки составляет от приблизительно 5,7 до приблизительно 6,5.
9. Заготовка, полученная методом литья, по п.7, отличающаяся тем, что объем свободного выдувания бутылочного ПЭТ сополимера составляет от приблизительно 650 мл до приблизительно 750 мл.